(57)【要約】  受光面及び非受光面を有する半導体基板と、該半導体基板に形成されたＰＮ接合部と、上記受光面及び非受光面のいずれか一方又は両方の面に形成されたパッシベーション層と、上記受光面及び非受光面に形成された電力取り出し用電極とを具備する太陽電池であって、上記パッシベーション層が膜厚４０ｎｍ以下の酸化アルミニウム膜を含むことを特徴とする太陽電池。  基板表面に特定膜厚の酸化アルミニウム膜を形成することにより、従来技術である導電性ペーストの焼成のみで良好なパッシベーション性能と、シリコンと電極の良好な電気的接触が得られる。また、酸化アルミニウム膜のパッシベーション効果を得るために従来必要とされたアニール工程を省略でき、コスト削減に極めて有効である。
2011033826.tif 000002
【特許請求の範囲】
【請求項１】
受光面及び非受光面を有する半導体基板と、該半導体基板に形成されたＰＮ接合部と、上記受光面及び非受光面のいずれか一方又は両方の面に形成されたパッシベーション層と、上記受光面及び非受光面に形成された電力取り出し用電極とを具備する太陽電池であって、上記パッシベーション層が膜厚４０ｎｍ以下の酸化アルミニウム膜を含むことを特徴とする太陽電池。
【請求項２】
前記パッシベーション層が、Ｐ型半導体基板の非受光面又はＮ型半導体基板の受光面に形成されてなる請求項１記載の太陽電池。
【請求項３】
パッシベーション層が、酸化アルミニウム膜と、該酸化アルミニウム膜上に形成された他の誘電体膜とを有し、該他の誘電体膜が酸化シリコン、酸化チタン、炭化シリコン又は酸化錫からなる膜である請求項１又は２記載の太陽電池。
【請求項４】
前記電極が導電性ペーストを焼成してなる焼結体であって、この焼結体を前記酸化アルミニウム膜を含むパッシベーション層を貫通させることで、前記電極及び基板を電気的に接触させてなる請求項１乃至３のいずれか１項記載の太陽電池。
【請求項５】
前記焼結体が、Ｂ、Ｎａ、Ａｌ、Ｋ、Ｃａ、Ｓｉ、Ｖ、Ｚｎ、Ｚｒ、Ｃｄ、Ｓｎ、Ｂａ、Ｔａ、Ｔｌ、Ｐｂ及びＢｉから選ばれる１種又は２種以上の原子を含む酸化物を含有する請求項４記載の太陽電池。
【請求項６】
前記酸化アルミニウム膜における内蔵負電荷が前記焼成により増加する請求項４又は５記載の太陽電池。
【請求項７】
前記酸化アルミニウム膜が、前記焼結体の貫通により電極直下となる部分が除去されて該電極直下以外の領域の少なくとも一部に存在する請求項４乃至６のいずれか１項記載の太陽電池。
【請求項８】
請求項１乃至７のいずれか１項記載の太陽電池を接続してなることを特徴とする太陽電池モジュール。
【請求項９】
半導体基板にＰＮ接合を形成する工程と、該半導体基板の受光面及び非受光面のいずれか一方又は両方の面にパッシベーション層を形成する工程と、前記受光面及び非受光面上に電力取り出し用電極を形成する工程とを含む太陽電池の製造方法であって、前記パッシベーション層として膜厚４０ｎｍ以下の酸化アルミニウム膜を形成することを特徴とする太陽電池の製造方法。
【請求項１０】
前記電極を、導電性ペーストを５００〜９００℃で１秒〜３０分間焼成することにより焼結体を形成し、この焼結体を前記パッシベーション層を貫通して形成することにより、前記電極及び基板を電気的に接触させる請求項９記載の太陽電池の製造方法。
【請求項１１】
前記焼結体が、Ｂ、Ｎａ、Ａｌ、Ｋ、Ｃａ、Ｓｉ、Ｖ、Ｚｎ、Ｚｒ、Ｃｄ、Ｓｎ、Ｂａ、Ｔａ、Ｔｌ、Ｐｂ及びＢｉから選ばれる１種又は２種以上の原子を含む酸化物を含有する請求項１０記載の太陽電池の製造方法。
【請求項１２】
前記酸化アルミニウム膜における内蔵負電荷が前記焼成により増加する請求項１０又は１１記載の太陽電池の製造方法。
【発明の詳細な説明】
【技術分野】
【０００１】
本発明は、生産性が高く、安価で高効率な太陽電池及びその製造方法並びに太陽電池モジュールに関する。
【背景技術】
【０００２】
従来の単結晶や多結晶シリコン基板を用いた一般的な量産型太陽電池の一例として、Ｐ型基板太陽電池の概観を図１に示す。半導体基板（シリコン基板）１０１の受光面側に、リンなどのＶ族元素を高濃度拡散してＮ層１０２を形成することでＰＮ接合１０３を形成し、Ｐ型及びＮ型シリコン基板の両主表面（受光面及び非受光面）には、より効率よく光を取り込むため、シリコンの屈折率よりも低い屈折率を持つ誘電体膜１０４，１０５がそれぞれ形成されている。これら誘電体膜１０４，１０５には、酸化チタン、窒化シリコン、炭化シリコン、酸化シリコン、酸化錫などが広く用いられる。光閉じ込めを効果的にするための誘電体膜の膜厚は、膜の屈折率により異なるが、窒化シリコン膜の場合は一般的に受光面で８０〜１００ｎｍ程度、裏面で９０〜３００ｎｍ程度である。【０００３】
また、受光面と非受光面（裏面）に、光生成キャリアを取り出すための電極１０６，１０７が形成されている。この電極の形成方法としては、コストの面から、銀やアルミニウムなどの金属微粒子を有機バインダーに混ぜた金属ペーストを、スクリーン版などを用いて印刷し、熱処理を行って基板と接触させる方法が広く用いられている。電極形成は、誘電体膜形成後に行うのが一般的である。そのため電極とシリコン基板を接触させるには、電極−シリコン基板間の誘電体膜を除去する必要があるが、金属ペースト中のガラス成分や添加物を調整することで、金属ペーストが誘電体膜１０４，１０５を貫通してシリコン基板に接触する、所謂ファイアースルーが可能になっている。【０００４】
誘電体膜１０４，１０５のもう１つ重要な機能として、シリコン基板表面のキャリア再結合抑制がある。結晶内部のシリコン原子は、隣接する原子同士で共有結合し、安定な状態にある。しかしながら、原子配列の末端である表面では、結合すべき隣接原子が不在となることで、未結合手又はダングリングボンドといわれる不安定なエネルギー準位が出現する。ダングリングボンドは、電気的に活性であるため、シリコン内部で光生成された電荷を捕らえて消滅させてしまい、太陽電池の特性が損なわれる。この損失を抑制するため、太陽電池では何らかの表面終端化処理を施してダングリングボンドを低減するか、又は反射防止膜に電荷を持たせることにより、表面における電子及び正孔のいずれかの濃度を大幅に低下させて、電子と正孔の再結合を抑制する。特に、後者は電界効果パッシベーションと呼ばれる。窒化シリコン膜などは正電荷を持つことが知られており、電界効果パッシベーションとしてよく知られている。【０００５】
しかしながら、窒化シリコンなどの正電荷を持つ膜をＰ型シリコン表面に適用すると、太陽電池特性を低下させることが知られている。膜の正電荷によりＰ型シリコン表面のエネルギーバンドは反転状態に向かい、少数キャリアである電子の濃度がシリコン表面で高くなる。Ｐ型シリコン表面に電極が形成されると、表面に溜まった電子がこの電極に流れ込む。太陽電池で電子を取り出すのはＮ型シリコン側の電極であるが、Ｐ型シリコン側電極に流れた電子はリーク電流として太陽電池出力の損失になってしまう。そのため、Ｐ型シリコン表面のパッシベーションには、正電荷量が比較的少ないとされるシリコン酸化膜や、負電荷を持つ酸化アルミニウム膜が使用されるようになった。
なお、本発明に関連する先行技術文献としては、下記のものが挙げられる。
【先行技術文献】
【非特許文献】
【０００６】
【非特許文献１】S. Dauwe, L. Mittelstadt, A. Metz and R. Hezel, Proc. the 17th European Photovoltaic Solar Energy Conference, p. 339, 2001
【非特許文献２】J. Benik, B. Hoex, M. C. M. van de Sanden, W. M. M. Kessels, O. Schultz and S. W. Glunz, Applied Physics Letters 92, 253504, 2008
【発明の概要】
【発明が解決しようとする課題】
【０００７】
しかしながら、酸化アルミニウム膜は窒化シリコン膜などに比べ、電極形成時のファイアースルーが困難で、電極とシリコン基板間の電気抵抗が大きくなってしまうことにより、十分な太陽電池特性が得られなかった。そのため、酸化アルミニウム膜が形成されたシリコン基板への電極形成には、膜のパターン抜きを電極パターンに合わせて行う必要があった。パターン抜きは、通常、フォトリソグラフィーや、酸レジストなどによるパターニングと、酸による膜のエッチングにより行う。また、エッチングペーストを印刷塗布する方法や、レーザーアブレーションによるパターニングなどもある。しかし、いずれの方法にしても、単に工程数が多くなるばかりでなく、材料費や装置費も多くかかるため、コストの点で実用性が極めて低い状況にある。
また、一方で、酸化アルミニウム膜のパッシベーション性能を最大限高めるためには、４００℃程度の熱処理が必要とされている。このため太陽電池の工程はさらに複雑になり、低コスト化の障害になっていた。さらに一般の高温硬化型導電性ペーストは酸化アルミニウム膜を貫通し難いため、電気抵抗が大きくなり太陽電池の特性を制限してしまう。【０００８】
本発明は、上記事情に鑑みなされたものであり、酸化アルミニウム膜のファイアースルーが容易で、生産性が高く、安価で高効率な太陽電池及びその製造方法並びに太陽電池モジュールを提供することを目的とする。
【課題を解決するための手段】
【０００９】
本発明者らは、上記目的を達成するために鋭意検討を重ねた結果、受光面及び非受光面を有する半導体基板と、この半導体基板に形成されたＰＮ接合部と、上記受光面及び非受光面のいずれか一方又は両方の面に形成されたパッシベーション層と、上記受光面及び非受光面に形成された電力取り出し用電極とを具備する太陽電池に、パッシベーション層として膜厚４０ｎｍ以下の酸化アルミニウム膜を含む層を形成することで、電極形成時のファイアースルーが可能となり、良好な特性を有する太陽電池が得られることを見出し、本発明をなすに至った。【００１０】
即ち、本発明は、下記の太陽電池、その製造方法及び太陽電池モジュールを提供する。
請求項１：
受光面及び非受光面を有する半導体基板と、該半導体基板に形成されたＰＮ接合部と、上記受光面及び非受光面のいずれか一方又は両方の面に形成されたパッシベーション層と、上記受光面及び非受光面に形成された電力取り出し用電極とを具備する太陽電池であって、上記パッシベーション層が膜厚４０ｎｍ以下の酸化アルミニウム膜を含むことを特徴とする太陽電池。
請求項２：
前記パッシベーション層が、Ｐ型半導体基板の非受光面又はＮ型半導体基板の受光面に形成されてなる請求項１記載の太陽電池。
請求項３：
パッシベーション層が、酸化アルミニウム膜と、該酸化アルミニウム膜上に形成された他の誘電体膜とを有し、該他の誘電体膜が酸化シリコン、酸化チタン、炭化シリコン又は酸化錫からなる膜である請求項１又は２記載の太陽電池。
請求項４：
前記電極が導電性ペーストを焼成してなる焼結体であって、この焼結体を前記酸化アルミニウム膜を含むパッシベーション層を貫通させることで、前記電極及び基板を電気的に接触させてなる請求項１乃至３のいずれか１項記載の太陽電池。
請求項５：
前記焼結体が、Ｂ、Ｎａ、Ａｌ、Ｋ、Ｃａ、Ｓｉ、Ｖ、Ｚｎ、Ｚｒ、Ｃｄ、Ｓｎ、Ｂａ、Ｔａ、Ｔｌ、Ｐｂ及びＢｉから選ばれる１種又は２種以上の原子を含む酸化物を含有する請求項４記載の太陽電池。
請求項６：
前記酸化アルミニウム膜における内蔵負電荷が前記焼成により増加する請求項４又は５記載の太陽電池。
請求項７：
前記酸化アルミニウム膜が、前記焼結体の貫通により電極直下となる部分が除去されて該電極直下以外の領域の少なくとも一部に存在する請求項４乃至６のいずれか１項記載の太陽電池。
請求項８：
請求項１乃至７のいずれか１項記載の太陽電池を接続してなることを特徴とする太陽電池モジュール。
請求項９：
半導体基板にＰＮ接合を形成する工程と、該半導体基板の受光面及び非受光面のいずれか一方又は両方の面にパッシベーション層を形成する工程と、前記受光面及び非受光面上に電力取り出し用電極を形成する工程とを含む太陽電池の製造方法であって、前記パッシベーション層として膜厚４０ｎｍ以下の酸化アルミニウム膜を形成することを特徴とする太陽電池の製造方法。
請求項１０：
前記電極を、導電性ペーストを５００〜９００℃で１秒〜３０分間焼成することにより焼結体を形成し、この焼結体を前記パッシベーション層を貫通して形成することにより、前記電極及び基板を電気的に接触させる請求項９記載の太陽電池の製造方法。
請求項１１：
前記焼結体が、Ｂ、Ｎａ、Ａｌ、Ｋ、Ｃａ、Ｓｉ、Ｖ、Ｚｎ、Ｚｒ、Ｃｄ、Ｓｎ、Ｂａ、Ｔａ、Ｔｌ、Ｐｂ及びＢｉから選ばれる１種又は２種以上の原子を含む酸化物を含有する請求項１０記載の太陽電池の製造方法。
請求項１２：
前記酸化アルミニウム膜における内蔵負電荷が前記焼成により増加する請求項１０又は１１記載の太陽電池の製造方法。
【発明の効果】
【００１１】
基板表面、特にＰ型半導体基板の非受光面又はＮ型半導体基板の受光面に特定膜厚の酸化アルミニウム膜を形成することにより、従来技術である導電性ペーストの焼成のみで良好なパッシベーション性能と、基板と電極の良好な電気的接触が得られる。また、酸化アルミニウム膜のパッシベーション効果を得るために従来必要とされたアニール工程を省略でき、コスト削減に極めて有効である。
【図面の簡単な説明】
【００１２】
【図１】従来の太陽電池の構造の一例を示す断面図である。
【図２】本発明の太陽電池の一例を示す断面図である。
【図３】本発明の太陽電池の他の例を示す断面図である。
【図４】本発明の太陽電池の別の例を示す断面図である。
【図５】本発明の太陽電池のさらに別の例を示す断面図である。
【図６】酸化アルミニウム膜の膜厚に対する接触抵抗値を示すグラフである。
【図７】熱処理前後の実効キャリア寿命を示すグラフである。
【発明を実施するための形態】
【００１３】
以下、本発明に係る太陽電池の一実施形態について、図面を参照しながら説明する。ただし、本発明は、これらの太陽電池に限られるものではない。
図２及び図３に本発明の太陽電池の一例を示す。半導体基板２０１（３０１）の表面のスライスダメージを、濃度５〜６０質量％の水酸化ナトリウムや水酸化カリウムのような高濃度のアルカリ又はふっ酸と硝酸の混酸などを用いてエッチング除去する。半導体基板としては、Ｐ型又はＮ型単結晶シリコン基板、Ｐ型又はＮ型多結晶シリコン基板、Ｐ型又はＮ型薄膜シリコン基板等の半導体基板を用いることができる。単結晶シリコン基板は、ＣＺ法、ＦＺ法のいずれの方法によって作製されてもよい。例えば、高純度シリコンにＢ、Ｇａ、ＩｎのようなＩＩＩ族元素をドープし、比抵抗０．１〜５Ω・ｃｍとしたアズカット単結晶｛１００｝Ｐ型シリコン基板を用いることができる。
【００１４】
引き続き、基板表面（受光面）にテクスチャと呼ばれる微小な凹凸形成を行う。テクスチャは太陽電池の反射率を低下させるための有効な方法である。テクスチャは、加熱した水酸化ナトリウム、水酸化カリウム、炭酸カリウム、炭酸ナトリウム、炭酸水素ナトリウム、テトラメチルアンモニウムハイドロオキサイドなどのアルカリ溶液（濃度１〜１０質量％、温度６０〜１００℃）中に、１０〜３０分程度浸漬することで容易に作製される。上記溶液中に、所定量の２−プロパノールを溶解させ、反応を促進させることが多い。
【００１５】
テクスチャ形成後、塩酸、硫酸、硝酸、ふっ酸等又はこれらの混合液の酸性水溶液中で洗浄する。コスト的及び特性的観点から、塩酸中での洗浄が好ましい。清浄度を向上するため、塩酸溶液中に、０．５〜５質量％の過酸化水素を混合し、６０〜９０℃に加温して洗浄してもよい。
【００１６】
この基板上に、裏面電界（ＢＳＦ）層２０６（３０６）を形成するため、臭化ホウ素等を用いて９００〜１０００℃で気相拡散を行い、Ｐ+層を形成する。ＢＳＦ層は裏面全面に形成しても良いし（図２の２０６）、裏面電極のパターンに合わせて局所的に形成しても良い（図３の３０６）。一般的なシリコン太陽電池は、ＢＳＦ層を裏面にのみ形成する必要があり、これを達成するために基板同士を２枚重ね合わせた状態で拡散したり、受光面側に窒化シリコンなどの拡散バリアを形成したりして、受光面にＰ+層ができないような工夫を施すことが好ましい。また、ＢＳＦ層は不純物が高濃度に拡散されていてキャリア濃度が高いため、裏面電極２０８（３０８）と基板２０１（３０１）の電気的抵抗を低減させる効果もある。
【００１７】
次に、オキシ塩化リンを用いた気相拡散法等によりＮ層２０２（３０２）を形成してＰＮ接合２０３（３０３）を形成する。通常、ＰＮ接合は受光面にのみ形成する必要があり、これを達成するためにＰ+層側を２枚向かい合わせて重ねた状態で拡散したり、裏面側に窒化シリコンなどの拡散バリアを形成したりして、裏面にリンが拡散されないように工夫を施すことが好ましい。拡散後、表面にできたガラスをフッ酸などで除去する。なお、この行程は、上記気相拡散法以外にも、拡散剤によるスピンコート法、スプレー法等により行うこともできる。
【００１８】
次に、基板表面の受光面の反射防止膜となる誘電体膜２０４（３０４）を形成する。誘電体膜としては、例えば、窒化シリコン膜などを約５０〜１００ｎｍ程度成膜する。成膜には化学気相堆積装置（以下、ＣＶＤ）等を用い、反応ガスとして、モノシラン（ＳｉＨ4）及びアンモニア（ＮＨ3）を混合して用いることが多いが、ＮＨ3の代わりに窒素を用いることも可能であり、また、Ｈ2ガスによる成膜種の希釈やプロセス圧力の調整、反応ガスの希釈を行い、所望の屈折率を実現することができる。窒化シリコン膜に限らず、熱処理や原子層堆積（以下、ＡＬＤ）などの方法による酸化シリコン、炭化シリコン、酸化チタンなどを代わりに用いても良い。
【００１９】
一方、裏面のＰ型シリコン表面には、酸化アルミニウム膜２０５ａ（３０５ａ）を含むパッシベーション膜（パッシベーション層）２０５（３０５）を形成する。酸化アルミニウム膜の成膜方法にはＣＶＤ法やＡＬＤ法がおもに用いられるが、真空蒸着法やスパッタリング法を用いてもよい。ＣＶＤ法やＡＬＤ法の場合、反応にはトリメチルアルミニウム（ＴＭＡ）を使い、キャリアガスとして水素（Ｈ2）やアルゴン（Ａｒ）を用いるのが一般的である。アルミニウムの酸化剤として、酸素（Ｏ2）、二酸化炭素（ＣＯ2）、水（Ｈ2Ｏ）、オゾン（Ｏ3）などが用いられる（例えば、反応式：Ａｌ（ＣＨ3）3＋１．５Ｈ2Ｏ→０．５Ａｌ2Ｏ3＋３ＣＨ4）。ＣＶＤ法における膜の堆積は、これらの分子を分解し、基板に付着させることで進行するが、この分解は基板の加熱等により１００〜４００℃で熱的に行っても良いし、高周波電界により１００〜４００℃で電磁気的に行っても良く、酸素とアルミニウムの組成比が限定されない結晶質又は非結晶質の膜を得ることができる。
【００２０】
このようにして得られる酸化アルミニウム膜は負電荷を有するが、この負電荷は、以下の化学反応式に由来すると考えられている。なお、ここでは簡単のためＡｌ2Ｏ3膜での反応について示す。
２Ａｌ2Ｏ3→３（ＡｌＯ4/2）1-＋Ａｌ3+
このままでは、膜は電気的に中性であるが、Ａｌ3+は酸化アルミニウム膜中に存在する酸素と結合してドナー・アクセプターペアを形成することにより正電荷を消失し、膜は負電荷を持つようになる。
上記の負電荷発生機構は、化学量論組成から外れた、Ａｌ1-xＯxにおいて任意の定数ｘの酸化アルミニウム膜や、酸化アルミニウムと水素、炭素、窒素などが混在したその他の系についても同様に適用されると考えられており、即ち負電荷の発生にはＡｌとＯが共存する系において、前記化学式が少なくとも一部のＡｌとＯの間で成立すればよい。
【００２１】
ここで、本発明者らが、酸化アルミニウム膜の膜厚について検討を重ねた結果、膜厚は４０ｎｍ以下であり、好ましくは３０ｎｍ以下、特に２０ｎｍ以下である。下限値は特に限定されないが、基板表面を一様に覆うため、通常１ｎｍ以上である。
【００２２】
裏面の光閉じ込め効果をより高めるために、酸化アルミニウム膜２０５ａ（３０５ａ）上に他の誘電体膜２０５ｂ（３０５ｂ）を重ねるように形成しても良い。誘電体膜２０５ｂ（３０５ｂ）には、光学的観点から酸化シリコン（ＳｉＯ、ＳｉＯ2）を用いるのが良いが、酸化チタン（ＴｉＯ、ＴｉＯ2）、炭化シリコン（ＳｉＣ）、酸化錫（ＳｎＯ、ＳｎＯ2、ＳｎＯ3）などを用いても良い。裏面の誘電体膜２０５ｂ（３０５ｂ）の膜厚は、５０〜２５０ｎｍが好ましく、より好ましくは１００〜２００ｎｍである。膜厚が薄すぎたり厚すぎたりすると、光閉じ込め効果が不十分になる場合がある。
【００２３】
次いで、上記基板の受光面及び非受光面（裏面）に電極２０７，２０８（３０７，３０８）を形成する。電極は、銀粉末とガラスフリットを有機バインダーと混合した銀ペースト等の導電性ペーストを受光面と裏面に印刷し、１秒〜３０分間、特に３秒〜１５分間、５００〜９００℃、特に７００〜８５０℃程度の温度で焼成することにより形成される。この熱処理によりパッシベーション膜が銀ペースト等の導電性ペーストに侵食され、この導電性ペーストの焼結体である電極がパッシベーション膜をファイアースルー（焼成貫通）してシリコン基板と電気的に接触する。なお、受光面及び裏面電極の焼成は、各面ごとに行うことも可能である。
【００２４】
導電性ペーストのパッシベーション膜貫通能力は、導電性ペースト中の金属酸化物により付与されるが、金属酸化物としては、Ｂ、Ｎａ、Ａｌ、Ｋ、Ｃａ、Ｓｉ、Ｖ、Ｚｎ、Ｚｒ、Ｃｄ、Ｓｎ、Ｂａ、Ｔａ、Ｔｌ、Ｐｂ及びＢｉから選ばれる原子の酸化物を１種単独で又は２種以上を組み合わせて用いることができる。焼成によって、酸化アルミニウム膜又はこれと誘電体膜とを貫通して、基板との良好な接触を得るためには、好ましくは、Ｂ−Ｐｂ−Ｏ系、Ｂ−Ｐｂ−Ｚｎ−Ｏ系、Ｂ−Ｚｎ−Ｖ−Ｏ系、Ｂ−Ｓｉ−Ｐｂ−Ｏ系、Ｂ−Ｓｉ−Ｐｂ−Ａｌ−Ｏ系、Ｂ−Ｓｉ−Ｂｉ−Ｐｂ−Ｏ系、Ｂ−Ｓｉ−Ｚｎ−Ｏ系などのガラス材料を用いるのが良い。
【００２５】
酸化アルミニウム膜は、上記焼結体の膜貫通によって電極直下となる部分が除去されてこの電極直下以外の領域の少なくとも一部に形成されるが、良好なパッシベーション効果を得るためには、電極直下となる部分を除く非受光面（裏面）及び／又は受光面全面、特にＰ型シリコン基板の非受光面全面又はＮ型シリコン基板の受光面全面に形成することが好ましい。
【００２６】
以上、Ｐ型シリコン基板を用いた場合を例に挙げて本発明の太陽電池についての実施形態を説明したが、本発明は、Ｎ型シリコン基板を用いた太陽電池に適用することもできる。図４及び５に示すように、Ｎ型シリコン基板４０１（５０１）は、高純度シリコンにＰ、Ａｓ、ＳｂのようなＶ族元素をドープして得られ、一般には、抵抗率が０．１〜５Ω・ｃｍに調整されたものを用いる。Ｎ型シリコン太陽電池は、上述したＰ型シリコン太陽電池と同様に作製することが可能である。但し、ＰＮ接合４０３（５０３）を形成する必要からＰ+層４０２（５０２）の形成が必須となる。また、一方で裏面のＢＳＦ層形成のためのＮ+層形成は裏面全面に行っても良いし（図４の４０６）、裏面電極のパターンに合わせて局所的に形成しても良い（図５の５０６）。
【００２７】
受光面パッシベーションには、Ｐ+層４０２（５０２）表面に本発明の酸化アルミニウム膜４０５ａ（５０５ａ）を形成し、この上に、他の誘電体膜４０５ｂ（５０５ｂ）として、さらに酸化シリコン（ＳｉＯ、ＳｉＯ2）、酸化チタン（ＴｉＯ、ＴｉＯ2）、炭化シリコン（ＳｉＣ）、酸化錫（ＳｎＯ、ＳｎＯ2、ＳｎＯ3）等の誘電体膜を重ねて形成してもよい。裏面のＮ層上には窒化シリコン、酸化シリコン、炭化シリコン、酸化チタンなどの誘電体膜４０４（５０４）を形成することが好ましい。膜厚等の成膜条件、電極４０７，４０８（５０７，５０８）の形成条件は、上述したＰ型シリコン基板の場合と同様とすることができる。
【００２８】
太陽電池裏面には、基板を透過した光を再度取り込むために反射材を設けることが好ましい。反射材には、真空蒸着などで成膜されるアルミニウムや銀などを用いても良いが、付加的な処理を行わず、太陽電池モジュールに白色バックシートなどを用いるだけでも十分に効果は得られる。一方、反射材を用いずに、裏面からも散乱光などを入射させて発電することも可能で、さらには上記裏面を受光面側になるように太陽電池を配置して発電させることも可能である。
【００２９】
本発明の太陽電池モジュールは、以上のようにして得られた太陽電池を電気的に接続することで得ることができる。
【実施例】
【００３０】
以下、実験例、実施例及び比較例を示し、本発明をより具体的に説明するが、本発明は下記の実施例に制限されるものではない。【００３１】
［実験例１］
＜電極接触抵抗の検討＞
酸化アルミニウム膜の膜厚を検討するため、先ずシリコン酸化膜のファイアースルーに従来用いている導電性ペーストを使い、酸化アルミニウム膜に対するファイアースルー性を調べた。ファイアースルー性は電極とシリコン基板間の接触抵抗で評価することができる。
テクスチャ処理を施した厚さ２４０μｍ、１５ｃｍ角のＰ型シリコンウェハに臭化ホウ素の気相拡散によりＢ拡散を行なってＰ+層を形成した。Ｐ+層の上に酸化アルミニウム膜をＡＬＤ法により形成し、その上にシリコン酸化膜をプラズマＣＶＤ法で形成した。シリコン酸化膜の膜厚は、酸化アルミニウム膜との合計膜厚が１００ｎｍになるように調節した。これらのパッシベーション膜上に市販のファイアースルー型Ａｇペーストを櫛形のパターンで印刷し、ＲＴＰ（高速熱処理）炉によりピーク温度８００℃で３秒間焼成した。作製した試料数は各条件５枚ずつである。【００３２】
接触抵抗をラダー法により評価するため、幅１ｃｍ、長さ５ｃｍの短冊状の測定試料を１枚のウェハから５箇所切り出し、測定を行った。
図６は、酸化アルミニウム膜の膜厚に対する接触抵抗の関係を示す。酸化シリコン膜・酸化アルミニウム膜の場合、接触抵抗は酸化アルミニウム膜厚４０ｎｍ付近で大きく低下し、２０ｎｍ以下では酸化シリコン膜厚１００ｎｍ（酸化アルミニウム膜厚＝０ｎｍ）と同程度の接触抵抗値を得るに至った。この結果から、良好な電気的接触を得るための酸化アルミニウム膜厚は４０ｎｍ以下、好ましくは３０ｎｍ以下、特に２０ｎｍ以下と求められた。【００３３】
［実験例２］
＜電極焼成に伴うパッシベーション効果の検討＞
次に、酸化アルミニウム膜のパッシベーション効果と膜厚の関係を調べるため、キャリア寿命測定による評価を行った。
酸エッチングで鏡面に仕上げた厚さ２００μｍ、１５ｃｍ角の０．５Ω・ｃｍＰ型シリコンウェハ両面に、膜厚の異なる酸化アルミニウム膜をＡＬＤ法により形成した。さらに、電極焼成熱処理の熱履歴を与えるため、各試料をＲＴＰ炉によりピーク温度８００℃で３秒間熱処理した。
図７は、熱処理の前後における実効キャリア寿命の測定結果である。実効キャリア寿命とは、シリコンの結晶バルクにおけるキャリア寿命と、シリコン・酸化アルミニウム膜界面におけるキャリア寿命からなる総合的なキャリア寿命であり、単位はマイクロ秒である。図７中、黒四角付き折線は熱処理前の実効キャリア寿命を示し、白四角付き折線は熱処理後の実効キャリア寿命を示す。【００３４】
全試料において、熱処理によりキャリア寿命が上昇する現象が見られ、さらにキャリア寿命の値は酸化アルミニウム膜の膜厚に依存しないという結果が得られた。熱処理によるキャリア寿命の増加は、酸化アルミニウム膜の内蔵負電荷量が熱処理で増加したことに起因していることがＣＶ測定により確認できた。熱処理前における電荷量は１×１０10〜３×１０10Ｃ・ｃｍ-2であったのに対し、熱処理後では全ての膜厚試料で約３×１０12Ｃ・ｃｍ-2まで増加した。また、酸化アルミニウム膜のパッシベーション効果が膜厚に依存しないという事実から、膜中の電荷は、シリコン基板と酸化アルミニウム界面付近に集まっていると考えられる。【００３５】
この結果から、酸化アルミニウム膜厚を４０ｎｍ以下としても十分なパッシベーション効果が得られることが明らかになった。また、酸化アルミニウム膜の高い負電荷量は、電極焼成時の短時間熱処理で十分発現可能であることが新たな知見として得られ、課題であった低温アニール工程が省略できる。【００３６】
［実施例１］
基板厚さ２５０μｍ、比抵抗１Ω・ｃｍの、ボロンドープ｛１００｝Ｐ型アズカットシリコン基板１００枚に対し、熱濃水酸化カリウム水溶液によりスライスダメージを除去後、水酸化カリウム／２−プロパノール水溶液中に浸漬し、テクスチャ形成を行い、引き続き塩酸／過酸化水素混合溶液中で洗浄を行った。次に、臭化ホウ素雰囲気下、１０００℃で受光面同士を重ねた状態で熱処理し、Ｐ+層を形成した。続けて、オキシ塩化リン雰囲気下、８５０℃で裏面同士を重ねた状態で熱処理し、ＰＮ接合を形成した。拡散後、フッ酸にてガラス層を除去し、純水洗浄の後、乾燥させた。以上の処理の後、反射防止膜として厚さ１００ｎｍの窒化シリコン膜を、プラズマＣＶＤ装置により、受光面全面に成膜した。【００３７】
得られた基板のうち５０枚に裏面パッシベーション膜を形成した。この５０枚については、厚さ２０ｎｍの酸化アルミニウム膜を、原子層堆積装置により基板温度２００℃で裏面全面に成膜した。原料ガスにはＴＭＡを用い、酸化剤には酸素を使用した。この方法により得られる酸化アルミニウム膜は、ストイキオメトリックなアモルファスＡｌ2Ｏ3であった。その後、スパッタリング装置によりシリコン酸化膜を１５０ｎｍ成膜した。
次に、全基板の受光面側及び裏面側にＡｇペーストを櫛形パターンでスクリーン印刷し、乾燥した。この後、８００℃の焼成を空気雰囲気下３秒間行い、Ａｇ電極に受光面と裏面両面の誘電体膜を貫通させてシリコン基板と導通させた。太陽電池の裏面に、反射材として厚さ２μｍのＡｌ膜を真空蒸着装置で形成した。【００３８】
［比較例１］
実施例１で作製した基板の残り５０枚の裏面に、実施例１の基板受光面と同じ製法の窒化シリコン膜を１００ｎｍ成膜した以外は、実施例１と同様に行った。【００３９】
実施例１及び比較例１で得られた太陽電池を、エアマス１．５の擬似太陽光を用いた電流電圧測定機で特性測定を行ったところ、表１に示すように、本発明を実施した実施例１の太陽電池の特性が比較例１の太陽電池の特性を優越する結果が得られた。【００４０】
【表１】
2011033826.tif 000003
【００４１】
本発明による実施例１では、裏面に形成した誘電体膜の厚さが比較例１のものよりも厚いにもかかわらず、良好な電気的接触が得られた。さらに、反転層がなくなったことにより、リーク電流が解消され、良好な曲線因子が得られ、開放電圧及び短絡電流も共に大きく改善された。【００４２】
［実施例２］
基板厚さ２５０μｍ、比抵抗１Ω・ｃｍの、リンドープ｛１００｝Ｎ型アズカットシリコン基板１００枚に対し、熱濃水酸化カリウム水溶液によりスライスダメージを除去後、水酸化カリウム／２−プロパノール水溶液中に浸漬し、テクスチャ形成を行い、引き続き塩酸／過酸化水素混合溶液中で洗浄を行った。次に、臭化ホウ素雰囲気下、１０００℃で裏面同士を重ねた状態で熱処理し、ＰＮ接合を形成した。続けて、オキシ塩化リン雰囲気下、８５０℃で受光面同士を重ねた状態で熱処理し、ＢＳＦ層を形成した。拡散後、フッ酸にてガラス層を除去し、純水洗浄の後、乾燥させた。以上の処理の後、裏面誘電体膜として厚さ１００ｎｍの窒化シリコン膜を、プラズマＣＶＤ装置により、裏面全面に成膜した。【００４３】
得られた基板のうち５０枚に受光面パッシベーション膜を形成した。この５０枚については、厚さ２０ｎｍの酸化アルミニウム膜を、原子層堆積装置により基板温度２００℃で受光面全面に成膜した。原料ガスにはＴＭＡを用い、酸化剤には酸素を使用した。この方法により得られる酸化アルミニウム膜は、ストイキオメトリックなアモルファスＡｌ2Ｏ3であった。その後、常圧ＣＶＤ法により酸化チタン膜を５０ｎｍ成膜した。
次に、全基板の受光面側及び裏面側にＡｇペーストを櫛形パターンでスクリーン印刷し、乾燥した。この後、８００℃の焼成を空気雰囲気下３秒間行い、Ａｇ電極に受光面と裏面両面の誘電体膜を貫通させてシリコン基板と導通させた。太陽電池の裏面に、反射材として厚さ２μｍのＡｌ膜を真空蒸着装置で形成した。【００４４】
［比較例２］
実施例２で作製した基板の残り５０枚の受光面に、実施例２の基板裏面と同じ製法の窒化シリコン膜を１００ｎｍ成膜した以外は、実施例２と同様に行った。【００４５】
実施例２及び比較例２で得られた太陽電池を、エアマス１．５の擬似太陽光を用いた電流電圧測定機で特性測定を行ったところ、表２に示すように、本発明を実施した実施例２の太陽電池の特性が比較例２の太陽電池の特性を優越する結果が得られた。【００４６】
【表２】
2011033826.tif 000004
【符号の説明】
【００４７】
１０１，２０１，３０１，４０１，５０１  半導体基板
１０２，２０２，３０２  Ｎ層
４０２，５０２  Ｐ層
１０３，２０３，３０３，４０３，５０３  ＰＮ接合部
１０４，１０５，２０４，３０４，４０４，５０４  誘電体膜
２０５，３０５，４０５，５０５  パッシベーション膜
２０５ａ，３０５ａ，４０５ａ，５０５ａ  酸化アルミニウム膜
２０５ｂ，３０５ｂ，４０５ｂ，５０５ｂ  誘電体膜
２０６，３０６，４０６，５０６  裏面電界（ＢＳＦ）層
１０６，２０７，３０７，４０７，５０７  受光面電極
１０７，２０８，３０８，４０８，５０８  裏面電極
【図１】
2011033826.tif 000005
【図２】
2011033826.tif 000006
【図３】
2011033826.tif 000007
【図４】
2011033826.tif 000008
【図５】
2011033826.tif 000009
【図６】
2011033826.tif 000010
【図７】
2011033826.tif 000011
【国際調査報告】
2011033826.tif 000012
2011033826.tif 000013
2011033826.tif 000014
2011033826.tif 000015